본 발명 의 또 다른 실시 예 에 따르 면 , 상기 제 8 단계 의 감광제 패 터닝 공정 실시 는 , 스핀 코터 를 사용 하 여 1000 rpm ~ 3000 rpm , 30 sec 동안 코팅 을 실시 한 후 , 핫플레이트 ( Hotplate ) 에서 110 ˚ C / 90 sec , UV Process 에서 는 10 mJ / ㎤ 60 sec 동안 Cure Process 가 실시 되 는 것 을 특징 으로 한다 .